(57)【特許請求の範囲】
【請求項１】
（ｉ）５重量％を超える顔料を含む少なくとも１つの結晶性ポリエステル層と、（ｉｉ）１重量％未満の顔料を含む少なくとも１つの結晶性ポリエステル層とを含み、該１重量％未満の顔料を含む少なくとも１つの結晶性ポリエステル層が結晶性ポリエステルから構成され、着色層に対する該１重量％未満の顔料を含む層の、それぞれの厚さの比が２と５の間に包含されることを特徴とするフィルム。
【請求項２】
顔料を含む２つの外層と、１重量％未満の顔料を含む１つの内層とを含むことを特徴とする請求項１に記載のフィルム。
【請求項３】
顔料を含む層が、１０重量％を超える顔料を含むことを特徴とする請求項１または２に記載のフィルム。
【請求項４】
顔料を含む層が、１５重量％を超える顔料を含むことを特徴とする請求項３に記載のフィルム。
【請求項５】
顔料を含む層が、２０重量％を超える顔料を含むことを特徴とする請求項４に記載のフィルム。
【請求項６】
顔料を含む層が、５０重量％未満の顔料を含むことを特徴とする請求項１から５のいずれか一項に記載のフィルム。
【請求項７】
顔料を含む層が、４０重量％未満の顔料を含むことを特徴とする請求項６に記載のフィルム。
【請求項８】
各層が、１と２００μｍの間に包含される厚さを有することを特徴とする請求項１から７のいずれか一項に記載のフィルム。
【請求項９】
各層が、２と５０μｍの間に包含される厚さを有することを特徴とする請求項８に記載のフィルム。
【請求項１０】
顔料が、０．０１と５μｍの間に包含される粒径を有することを特徴とする請求項１から９のいずれか一項に記載のフィルム。
【請求項１１】
顔料が、０．０２と１．０μｍの間に包含される粒径を有することを特徴とする請求項１０に記載のフィルム。
【請求項１２】
層が共押出しされた層であることを特徴とする請求項１から１１のいずれか一項に記載のフィルム。
【請求項１３】
顔料が二酸化チタンであることを特徴とする請求項１から１２のいずれか一項に記載のフィルム。
【請求項１４】
ポリエステルがＰＥＴであることを特徴とする請求項１から１２のいずれか一項に記載のフィルム。
【請求項１５】
種々の層を共押出しするステップを含むことを特徴とする請求項１から１４のいずれかに記載のフィルムを製造する方法。
【請求項１６】
マスターバッチを用いるステップを含むことを特徴とする請求項１５に記載の方法。
【発明の詳細な説明】
【０００１】
（発明の技術背景）
本発明は、顔料含有量の低いポリエステルフィルム、ならびにその製造方法に関する。
【０００２】
顔料、特に白色顔料は、フィルムに不透明度または特定の光透過性を付与するために広く用いられる周知の添加剤である。制御された曇り度、光透過、不透明度などが所望の最終性質である適用例においてそのようなフィルムが求められているが、しかしながら現在、（白色）顔料を含むことを単独の目的として設計されたフィルムはない。
【０００３】
充填剤、特に顔料を混和することにより、有益な光透過性が付与されるが、充填剤を混和する前のホストポリマーに比べて、最終フィルムの機械的性質が低下するという欠点を生じるので、単に顔料を含む層からなるフィルムは満足できるものではない。
【０００４】
フィルムは広く知られており、共に結合される異なる層の多様な性質を合わせ持つことができる。たとえば、ポリエステルをベースとするフィルムが知られている。
【０００５】
ＪＰ−Ａ−８２９０５３９（Ｄｉａｆｏｉｌ  Ｈｏｅｃｈｓｔ  Ｃｏ（ダイアホイルへキスト株式会社））は、内層が蛍光微粒子を含み、外層が白色顔料を含むポリエステルフィルムを開示している。前記フィルムは、磁気記録媒体に適応されると述べられている。しかしながら、白色顔料の量は非常に低い。
【０００６】
同様に、ＪＰ−Ａ−８０４５０６７（Ｄｉａｆｏｉｌ  Ｈｏｅｃｈｓｔ  Ｃｏ）は、内層が再生原材料を含み、外層が白色顔料を含むポリエステルフィルムを開示している。前記フィルムは、パチンコの磁気カードとして適用されると述べられている。しかしながら、白色顔料の量は非常に低い。
【０００７】
ＪＰ−Ａ−４１１０１４７およびＪＰ−Ａ−４１１０１４８（Ｄｉａｆｏｉｌ  Ｈｏｅｃｈｓｔ  Ｃｏ）は、層の１つが０．１から５重量％の量の微粉末を含むポリエステルフィルムを開示している。このフィルムは、高度につや消しされた表面を有し、トランスファー成形に用いられる。
【０００８】
ＪＰ−Ａ−６０００８５９（Ｄｉａｆｏｉｌ  Ｈｏｅｃｈｓｔ  Ｃｏ）は、層の１つが０．００１から２０重量％、特に０．０１から１０重量％の量の微粉末を含むポリエステルフィルムを開示している。このフィルムは、磁気記録媒体、ならびに包装フィルム、つや消しフィルムなどに適用されると述べられている。しかしながらすべての例は、非常に低量、典型的には約１重量％の充填剤を用いている。さらに、前記特許出願に明記された方法は、（ｉ）押出貼合せ、（ｉｉ）連続重合法の結果を直接供給すること、および（ｉｉｉ）押出し段階において充填剤または添加剤を混合することを主体としている。この方法は、ポリエステルの「チップ」を用いず、押出し段階における充填剤または添加剤の供給によって、高量の、たとえば５重量％を超える充填剤または添加剤の均一な分散を得ることはほぼ不可能となる。
【０００９】
１つの層が顔料を含むフィルムは前述の開示により知られているが、これらのフィルムは白色顔料を含むことを単独の目的として設計されていないことが強調される。高い不透明度を付与するために要する高量の顔料を混和するときに直面する問題は、最終フィルムの機械的性質が低減することである。高い不透明度と高い機械的性質とを同一のフィルムに見出せないことは、実のところ十分に証明されている。さらに、高い不透明度が、高い顔料含有量を要することも十分に証明されている。したがって、良好な不透明性に加えて良好な機械的性質を示し、同時に顔料の総量が最少となるフィルムが求められている。
【００１０】
（発明の概要）
本発明はしたがって、（ｉ）５重量％を超える顔料を含む少なくとも１つのポリエステル層と、（ｉｉ）実質的に顔料を含まない少なくとも１つのポリエステル層とを含むフィルムの形であって、着色層に対する顔料を含まない層の、それぞれの厚さの比が少なくとも１であるようなフィルムを提供する。
【００１１】
本発明は、実質的に顔料を含まない層の従来の機械的性質に加えて、高い顔料含有量を有する層の光透過性を合わせ持つことを可能にする。
【００１２】
（発明の実施形態の説明）
本発明に用いられるポリエステルは、その主要部が任意の芳香族繰り返しエステル単位からなる任意のポリエステルである。本発明でポリエステルという用語は、テレフタル酸、または２，６−ナフタレンジカルボン酸のような芳香族ジカルボン酸と、エチレングリコール、１，４−ブタンジオール、または１，４−シクロヘキサンジメタノールのような脂肪族テレフタル酸グリコールとの縮合重合によって得られるポリマーを指す。このようなポリマーは、ホモポリマーであることに加えて、第三の成分またはいくつかの成分を有するコポリマーであることもできる。この場合、ジカルボン酸成分は、たとえば、イソフタル酸、フタル酸、テレフタル酸、２，６−ナフタレンジカルボン酸、４，４′−ジフェニルジカルボン酸、アジピン酸、セバシン酸、デカンジカルボン酸、および１，４−シクロヘキサンジカルボン酸であることができ、オキシカルボン酸成分は、たとえば、ｐ−オキシ安息香酸であることができ、グリコール成分は、たとえば、エチレングリコール、ジエチレングリコール、トリエチレングリコール、プロピレングリコール、ブタンジオール、ネオペンチルグリコール、１，４−シクロヘキサンジメタノール、ポリエチレングリコール、およびポリテトラメチレングリコールであることができる。そのようなポリエステルの例は、ポリエチレンナフタレート（ＰＥＮ）、ポリブチレンテレフタレート（ＰＢＴ）、ポリエチレンテレフタレート（ＰＥＴ）であり、後者が好ましいポリエステルである。混合物も可能であり、任意選択でポリエステルと異なる他のポリマーとの混合物も可能である。本発明で用いられるポリエステルの極限粘度は、３０℃においてフェノールテトラクロロエタン中で測定したとき、たとえば０．４５から、たとえば０．７まで、多様であることができる。分子量は広い範囲内、たとえば１００００と３００００ｇ／ｍｏｌの間で、多様であることができる。
【００１３】
顔料の例は、ＴｉＯ2、ＳｉＯ2、ＣａＣＯ3、Ａｌ2Ｏ3、ＢａＳＯ4、カーボンブラック、ゼオライト、カオリンであり、好ましい顔料はＴｉＯ2である。混合物も可能である。好ましくは、顔料は白色顔料である。ＥＰ−Ａ−０６８８８１４に教示されるとおり、顔料粒子の周囲に気孔を提供することもできる。１種を超える顔料を用いるとき、用いられる顔料は着色層中で同一である、または異なることができる。顔料は通例０．０１と５μｍの間、たとえば０．０２と１．０μｍの間に包含される粒径を有する。
【００１４】
以下の説明は、ただ便宜上の目的によりＰＥＴおよびＴｉＯ2に関して述べられるが、これらの実施形態に限定されるものと解釈されない。
【００１５】
顔料を含む層は、少なくとも５重量％、好ましくは少なくとも１０重量％、特には少なくとも１５重量％の顔料、もっとも好ましくは２０重量％を超える顔料を含有し、同時に実質的に顔料を含まない層は、１重量％未満の顔料を含有し、好ましくは顔料を含まない。
【００１６】
顔料含有量の上限は、顔料５０重量％未満、好ましくは顔料４０重量％未満であることができる。
【００１７】
したがって、顔料含有量の範囲は、たとえば１５〜５０重量％、好ましくは２０〜４０重量％である。
【００１８】
通常の添加剤を、通常の量で、本フィルムの層に混和することができる。それらの例には、抗酸化剤、抗紫外線剤などがある。混合物も可能である。
【００１９】
種々の層で形成された本フィルムは種々の構造をとることができ、用いられるポリエステルは１つの層と別の層によって多様であることができる。たとえば、顔料を含まない内層および／または着色外層は、再循環が可能であり、スクラップ材料を含む出発生成物から得ることができる。たとえば、内層がスクラップ材料を含有し、同時に着色層がスクラップ材料を含有しないことができる。内層は、顔料の含有量が１重量％未満であるという条件で、本発明の最終フィルムのスクラップ材料を含有することさえできる。スクラップの含有量は、当業者に知られる広い範囲内で多様である。１つの着色層がつや消しであり、他方が光沢であることができる。さらに、ポリエステルは１つの層と別の層によって異なる性質を有することができ、あるいは同じであることも可能である。すべての層が結晶性ポリエステルからなることができ、あるいはすべての層が非晶質コポリエステルからなることができ、あるいは１つの層が結晶性で、他の層が非晶質であることも可能である。特に、本発明は、内層が結晶性（すなわちＰＥＴ）で、外層の１つまたは２つが非晶質（すなわちコポリエステル）であるフィルムを提供する。これにより、結晶性ポリエステルの特定の機械的性質と、コポリエステルの接着性とを合わせ持つことが可能となる。各層を２つまたはそれ以上の下層で形成できること、たとえば、着色外層がＰＥＴの１つの下層とコポリエステルの１つの下層とで形成され、前者が内層と接触している状態が可能であることが、さらに予見できる。
【００２０】
本発明のフィルムは、さらなる多層フィルム内の個々の層として用いることができる。必要であれば、本フィルムをさらなる多層配合に混和するために、当業者に知られているバインダを用いることができる。
【００２１】
各層の厚さは、広い範囲内で多様であることができ、たとえば１と２００μｍの間、好ましくは２と５０μｍの間である。ある特定の実施形態では、実質的に顔料を含まない層がＰＥＴの厚さの大部分に相当するフィルムであり、特に（ＰＥＴの厚さ）／（ＰＥＴ＋ＴｉＯ2 の厚さ）の比が、１と１０の間、好ましくは２と５の間に包含されることが可能である。
【００２２】
本発明はさらに、層が共押出しされる、本フィルムの製造方法を提供する。共押出し操作条件は、当業者の一般的な知識範囲内である。貼合せ、圧延などの他の方法も考慮できる。
【００２３】
１つの好ましい方法はマスターバッチを用い、顔料はたとえば５０重量％である。前記マスターバッチのペレットまたはチップを、次に純粋なポリエステルペレットまたはチップと混合し、押出機に供給する。マスターバッチは、再循環（共押出し）フィルムのチップと混合することもでき、したがってすでに少量の顔料を含有していることもある。これによってポリエステル中に非常に均一な分散を有することが可能となり、これは別の方法で押出機に顔料を直接供給することによって得ることはできない。
【００２４】
以下の例は例示のために提供されるにすぎず、本発明の範囲を限定するものであるとみなされない。
【００２５】
（比較例）
比較例１
ＰＥＴ９５重量％とアナターゼ型酸化チタン５重量％とからなる樹脂組成物を、二軸スクリュー押出機によってＴ型ダイを経て２８０℃で溶融押出しし、３０℃で水冷した冷却ロール上で冷却した。その後、この未延伸シートをロール延伸機により８０℃で縦方向（ＭＤ）に延伸倍率３．４、次に幅出機により１３０℃で横方向（ＴＤ）に延伸倍率３．８で延伸し、シートを変化率４％で弛緩させながら、熱により２３０℃で固定した。結果として得られたフィルムは、厚さ２０μｍ、酸化チタン微粒子の平均粒径は０．５μｍ未満であった。
【００２６】
比較例２
ＰＥＴ９２．５重量％とアナターゼ型酸化チタン７．５重量％とからなる樹脂組成物を用いる以外は比較例１と同じ手順により、２０μｍのフィルムを得た。
【００２７】
比較例３
ＰＥＴ９０重量％とアナターゼ型酸化チタン１０重量％とからなる樹脂組成物を用いる以外は比較例１と同じ手順により、２０μｍのフィルムを得た。
【００２８】
比較例４
ＰＥＴ８６重量％とアナターゼ型酸化チタン１４重量％とからなる樹脂組成物を用いる以外は比較例１と同じ手順により、２０μｍのフィルムを得た。
【００２９】
比較例５
ＰＥＴ９５重量％とアナターゼ型酸化チタン５重量％とからなる樹脂組成物を用いる以外は比較例１と同じ手順により、４０μｍのフィルムを得た。
【００３０】
比較例６
ＰＥＴ９１重量％とアナターゼ型酸化チタン９重量％とからなる樹脂組成物を用いる以外は比較例１と同じ手順により、４０μｍのフィルムを得た。
【００３１】
比較例７
ＰＥＴ９５重量％とアナターゼ型酸化チタン５重量％とからなる樹脂組成物を用いる以外は比較例１と同じ手順により、１２μｍのフィルムを得た。
【００３２】
比較例８
ＰＥＴ９０重量％とアナターゼ型酸化チタン１０重量％とからなる樹脂組成物を用いる以外は比較例１と同じ手順により、１２μｍのフィルムを得た。
【００３３】
（実施例）
実施例１
ＰＥＴ９５重量％とアナターゼ型酸化チタン５重量％とからなる樹脂組成物Ｉ、およびＰＥＴ１００重量％とからなる樹脂組成物ＩＩを、樹脂Ｉが２つの溶融流に分離し、樹脂ＩＩを内層としてサンドイッチ構造を形成するように、２基の二軸スクリュー押出機において共押出しフィードブロックを経て２８０℃で溶融押出しする。この３層キャストを、３０℃で水冷した冷却ロール上で冷却した。その後、未延伸３層キャストを比較例のとおりに延伸する。結果として得られたフィルムは厚さ１５μｍ、（ＰＥＴ／ＴｉＯ2）／ＰＥＴ／（ＰＥＴ／ＴｉＯ2）の厚さの分布は３．５／８／３．５である。（ＰＥＴ厚さ）／（ＰＥＴ＋ＴｉＯ2厚さ）の全体比は１．１４、３層フィルム中のＴｉＯ2の総含有量は２．３３重量％である。
【００３４】
実施例２
樹脂Ｉの組成がポリエチレンテレフタレート９３重量％およびアナターゼ型ＴｉＯ2７重量％であった以外は実施例１と同じ手順により、１５μｍの共押出し白色フィルムを得た。（ＰＥＴ厚さ）／（ＰＥＴ＋ＴｉＯ2厚さ）の全体比は１．１４、３層フィルム中のＴｉＯ2の総含有量は３．２７重量％である。
【００３５】
実施例３
樹脂Ｉの組成がポリエチレンテレフタレート９１重量％およびアナターゼ型ＴｉＯ2９重量％であった以外は実施例１と同じ手順により、１５μｍの共押出し白色フィルムを得た。（ＰＥＴ厚さ）／（ＰＥＴ＋ＴｉＯ2厚さ）の全体比は１．１４、３層フィルム中のＴｉＯ2の総含有量は４．２重量％である。
【００３６】
実施例４
樹脂Ｉの組成がポリエチレンテレフタレート８９重量％およびアナターゼ型ＴｉＯ2１１重量％であった以外は実施例１と同じ手順により、１５μｍの共押出し白色フィルムを得た。（ＰＥＴ厚さ）／（ＰＥＴ＋ＴｉＯ2厚さ）の全体比は１．１４、３層フィルム中のＴｉＯ2の総含有量は５．１３重量％である。
【００３７】
実施例５
樹脂Ｉの組成がポリエチレンテレフタレート８６重量％およびアナターゼ型ＴｉＯ2１４重量％であった以外は実施例１と同じ手順により、１５μｍの共押出し白色フィルムを得た。（ＰＥＴ厚さ）／（ＰＥＴ＋ＴｉＯ2厚さ）の全体比は１．１４、３層フィルム中のＴｉＯ2の総含有量は１２．２５重量％である。
【００３８】
実施例６
樹脂Ｉの組成がポリエチレンテレフタレート８１重量％およびアナターゼ型ＴｉＯ2１９重量％であった以外は実施例１と同じ手順により、１６μｍの共押出し白色フィルムを得た。（ＰＥＴ−ＴｉＯ2）／ＰＥＴ／（ＰＥＴ−ＴｉＯ2）の厚さの比は２μＭ／１２μｍ／２μｍである。（ＰＥＴ厚さ）／（ＰＥＴ＋ＴｉＯ2厚さ）の全体比は３、３層フィルム中のＴｉＯ2の総含有量は４．７５重量％である。
【００３９】
実施例７
樹脂Ｉの組成がポリエチレンテレフタレート７４重量％およびアナターゼ型ＴｉＯ2２６重量％であった以外は実施例１と同じ手順により、１５μｍの共押出し白色フィルムを得た。（ＰＥＴ−ＴｉＯ2）／ＰＥＴ／（ＰＥＴ−ＴｉＯ2）の厚さの比は２μｍ／１１μｍ／２μｍである。（ＰＥＴ厚さ）／（ＰＥＴ＋ＴｉＯ2厚さ）の全体比は２．７５、３層フィルム中のＴｉＯ2の総含有量は６．９３重量％である。
【００４０】
実施例８
樹脂Ｉの組成がポリエチレンテレフタレート７５重量％およびアナターゼ型ＴｉＯ2２５重量％であった以外は実施例１と同じ手順により、２０μｍの共押出し白色フィルムを得た。（ＰＥＴ−ＴｉＯ2）／ＰＥＴ／（ＰＥＴ−ＴｉＯ2）の厚さの比は２μｍ／１６μｍ／２μｍである。（ＰＥＴ厚さ）／（ＰＥＴ＋ＴｉＯ2厚さ）の全体比は４、３層フィルム中のＴｉＯ2の総含有量は５重量％である。
【００４１】
実施例９
樹脂Ｉの組成がポリエチレンテレフタレート８６重量％およびアナターゼ型ＴｉＯ2１４重量％であった以外は実施例１と同じ手順により、２０μｍの共押出し白色フィルムを得た。（ＰＥＴ−ＴｉＯ2）／ＰＥＴ／（ＰＥＴ−ＴｉＯ2）の厚さの比は３．５μｍ／１３μｍ／３．５μｍである。（ＰＥＴ厚さ）／（ＰＥＴ＋ＴｉＯ2厚さ）の全体比は１．８６、３層フィルム中のＴｉＯ2の総含有量は４．９重量％である。
【００４２】
実施例１０
樹脂Ｉの組成がポリエチレンテレフタレート８６重量％およびアナターゼ型ＴｉＯ2１４重量％であった以外は実施例１と同じ手順により、４０μｍの共押出し白色フィルムを得た。（ＰＥＴ−ＴｉＯ2）／ＰＥＴ／（ＰＥＴ−ＴｉＯ2）の厚さの比は３．５μｍ／３３μｍ／３．５μｍである。（ＰＥＴ厚さ）／（ＰＥＴ＋ＴｉＯ2厚さ）の全体比は４．７１、３層フィルム中のＴｉＯ2の総含有量は２．４５重量％である。
【００４３】
実施例１１
樹脂Ｉの組成がポリエチレンテレフタレート８５重量％およびアナターゼ型ＴｉＯ2１５重量％であった以外は実施例１と同じ手順により、４０μｍの共押出し白色フィルムを得た。（ＰＥＴ−ＴｉＯ2）／ＰＥＴ／（ＰＥＴ−ＴｉＯ2）の厚さの比は５μｍ／３０μｍ／５μｍである。（ＰＥＴ厚さ）／（ＰＥＴ＋ＴｉＯ2厚さ）の全体比は３、３層フィルム中のＴｉＯ2の総含有量は３．７５重量％である。
【００４４】
実施例１２
樹脂Ｉの組成がポリエチレンテレフタレート８６重量％およびアナターゼ型ＴｉＯ2１４重量％であった以外は実施例１と同じ手順により、２０μｍの共押出し白色フィルムを得た。（ＰＥＴ−ＴｉＯ2）／ＰＥＴ／（ＰＥＴ−ＴｉＯ2）の厚さの比は５μｍ／１０μｍ／５μｍである。（ＰＥＴ厚さ）／（ＰＥＴ＋ＴｉＯ2厚さ）の全体比は１、３層フィルム中のＴｉＯ2の総含有量は７重量％である。
【００４５】
比較例のいくつかのフィルムおよび実施例のいくつかのフィルムで、以下の性質を測定した。なお、実施例１〜５、９および１２は、本発明の範囲外の参考例である。
【００４６】
（１）不透明度
不透明度は不透明材料の隠ぺい力である。不透明度は、Ｈｕｎｔｅｒｌａｂ  Ｃｏｌｏｒｑｕｅｓｔ分光光度計によって、光源ＩＩＩＶＣ（波長４００から６８０ｎｍ）を用い、反射モードで測定した。黒色および白色基準を採用し、パーセントで示される不透明度を求めた。完全に透明なフィルムは、不透明度０％に相当する。
【００４７】
（２）白色指数
白色指数は、対象が白色と認められる色空間の領域または量に関連する。白色度は完全白色（理想白色は青みを帯びている）からの離脱度によって測定される。Ｈｕｎｔｅｒｌａｂ  Ｃｏｌｏｒｑｕｅｓｔ分光光度計によって、光源ＩＩＩＣを用い、透過モードで測定した。
【００４８】
（３）等温収縮
５×５インチ（約１２．７×１２．７ｃｍ）のサンプルの寸法を、異なる温度、すなわち１５０℃および２００℃のオーブンで熱処理した前後に測定した。寸法の差を測定して、％で表し、安定性を示す。
【００４９】
（４）機械的性質
弾性率、引張り強さ、伸び３％における力（Ｆ３）、伸び５％における力（Ｆ５）、および破断点伸びを、インストロン機器を用いて室温で求めた。
【００５０】
表１および表２はそれぞれ、比較例および実施例に関するデータを示し、Ｔｈは厚さ、Ｔｈ共押出しは着色層の厚さ、ＴｉＯ2共押出しは着色層中のＴｉＯ2の％、ＴｉＯ2総量はフィルム中のＴｉＯ2の％である。表３は、比較例１および２、実施例７および８のフィルムに関する機械的データを示す。
【００５１】
【表１】
0004751511.tif 000002
【００５２】
【表２】
0004751511.tif 000003
【００５３】
【表３】
0004751511.tif 000004
【００５４】
表１および表２を比較することによって、以下の事柄を結論づけることができる。
【００５５】
所与のＴｉＯ2総含有量および厚さに関して、不透明度は完全に充填された単層フィルムより共押出し３層フィルムのほうが高い。
【００５６】
所与の不透明度に関して、白色指数は完全に充填された単層フィルムよりも本発明のフィルムのほうが高く、共押出しフィルムがより少ない顔料を要することを明示している。
【００５７】
所与の不透明度に関して、共押出しフィルムの等温収縮は単層フィルムの等温収縮よりも小さく、本発明のフィルムがより安定であることを明示している。
【００５８】
表３の内容を分析することによって、共押出し３層フィルムに関して得られたすべての機械的数値が、単層フィルムに関して得られた機械的数値よりも高いことを結論づけることができ、本フィルムが優れていることを明示している。
【００５９】
本発明は上述の実施形態によって限定されず、添付の特許請求の範囲に従って解釈される。